(57)【特許請求の範囲】
【請求項１】
銅電解用アノードの鋳造過程において、
鋳型へ溶融銅を鋳込んだ後、アノード表面に冷却水をかけてアノード表面の冷却を行う前に、
溶融銅の表面を加熱して所定の温度に保つことにより、
溶融銅に含まれるガス及び水蒸気を除去した後、
鋳型中のアノードに冷却水をかけて冷却することを特徴とする、
アノード表面の膨れを防止する方法。
【請求項２】
銅電解用アノードの鋳造過程において、
１１００℃乃至１１５０℃の温度の溶融銅を３０乃至１４０℃の温度の鋳型へ鋳込んだ後、アノード表面に冷却水をかけてアノード表面の冷却を行う前に、
溶融銅の表面を加熱して１１００℃乃至１１５０℃の温度に保ち、
溶融銅に含まれるガス及び水蒸気を抜いた後、
アノード表面に冷却水をかけて、鋳型中のアノードを鋳型から剥ぎ取る時点におけるアノード表面を６５０℃乃至７５０℃の温度に冷却し、
アノード表面を固形化することを特徴とする
アノード表面の膨れを防止する方法。
【請求項３】
銅電解用アノードの鋳造過程において、
１１００℃を下まわる温度の溶融銅を１５０乃至２００℃の温度の鋳型へ鋳込んだ後、アノード表面に冷却水をかけてアノード表面の冷却を行う前に、
溶融銅の表面を加熱して表面が固化しないような温度に保ち、
溶融銅に含まれるガス及び水蒸気を抜いた後、
アノード表面に冷却水をかけて、鋳型中のアノードを鋳型から剥ぎ取る時点におけるアノード表面を６５０℃乃至７５０℃の温度に冷却し、
アノード表面を固形化することを特徴とする
アノード表面の膨れを防止する方法。
【請求項４】
前記請求項１において、
鋳型へ１１５０℃を下まわる温度の溶融銅を鋳込んだ後、溶融銅の表面を加熱して１５０乃至１８０秒間、保温し、
アノードを鋳型から剥ぎ取る時点におけるアノード表面の温度が６５０℃乃至７５０℃になるように鋳型中のアノードを冷却することを特徴とする
銅電解用アノードの鋳造方法。
【発明の詳細な説明】
【０００１】
【発明の属する技術分野】
本発明は、銅精錬操業での銅電解用アノード鋳造工程において、、アノード表面の膨れを防止し、鋳造工程および電解工程の安定化を可能とする銅電解用アノードの冷却方法に関する。
【０００２】
【従来の技術】
銅の精錬工程において産出されるアノードは、次の工程である電解精錬工程でさらに純度の高い電気銅に仕上げられ製品とされるが、このアノードの品質、形状が次の電解精錬工程の操業に大きな影響を及ぼす。安定した電解精錬工程の操業に求められるアノードの形状は、均一な厚み、平滑な表面などである。
【０００３】
従来のアノード鋳造設備は、図２に、また、アノードの形状は、図５に示す。上記アノード鋳造設備は鋳型搬送装置であるターンテーブル１上に複数の鋳型２を載せて、ターンテーブル１を回転させながら鋳型２を連続的に搬送し、溶融銅を鋳型２に鋳込むとともにアノード剥取手段である一次ピン押し上げ機９の位置で固化したアノード２ａを剥ぎ取るように構成されている。また、上記ターンテーブル１上の鋳型２の下方側と上方側には、冷却手段７である冷却水散布ノズル7ａと７ｂが設けられ、これにより鋳込後のアノード２ａおよび鋳型２の冷却が行われる。また、ターンテーブル１に近接して、固形化したアノード２ａを鋳型２から剥取る一次ピン押し上げ機９および鋳型２の表面に離型剤を散布する離型材散布装置６が設けられている。
【０００４】
上記の装置においてターンテーブル１上の鋳型２に鋳込まれた溶融銅は、その後、図４に示すように鋳型２の下方側に複数個設けられる下方側ノズル７ａおよび鋳型の上方側に複数個設けられる上方側ノズル７ｂにより冷却水が散布され、冷却固化し、図５に示される形状のアノード２ａとなる。この固化したアノード２ａは図３に示されるアノード押し上げ棒９ａによって鋳型２の底面から押し上げられた後に、アノード２ａ本体の頂部の両側に形成された、一対の耳部２ｂが図示しない剥ぎ取り手段によって引っかけられ、持ち上げられて、そのまま冷却漕１０に挿入される。アノード２ａを剥ぎ取られた鋳型２は、次の鋳造に備えて、離形剤散布装置６によって粘土水が散布される。
【０００５】
上記のようなアノード鋳造装置では、鋳造される溶融銅の温度は、１１００℃乃至１１５０℃である。鋳込まれた溶融銅は、鋳型の上下からの散水により、剥ぎ取り位置までの間に６５０℃乃至７５０℃に冷却される。この時、アノードの温度が十分に冷却されていないと鋳型底面からの押し上げ棒９ａによる押し上げの際、あるいは冷却漕１０へ挿入するための運搬時に、アノードの強度が十分でないためアノードが曲がってしまう。また、この冷却過程において、鋳造開始時には鋳型の保有熱が小さいため、鋳込み後の溶融銅の冷却が早まり、Ｏ2、ＳＯ2ガス、水蒸気などが抜ける前に、アノード表面が固化し、この表面に膨れと呼ばれる数cm〜数十cmの直径で厚み数mm〜数cmの凹凸が複数個生じる。
【０００６】
また、上記工程における鋳造終了直前において、溶融銅の温度が１１００℃を下まわることで、鋳込み後の溶融銅の冷却が早まり、鋳造開始時と同様、アノード表面の膨れが複数生じる。このアノード表面の膨れは、次の工程である電解工程において、電極間の接触や、電極表面相互の局部的距離の不均一により、ショート本数の増加、電流効率の低下などの問題を生じる。
【０００７】
【発明が解決しようとする課題】
本発明は、上記アノードの表面形状の膨れ問題に関して、鋳込み直後の溶融銅の表面の温度を制御、保温することによりアノード表面の膨れの発生を抑止し、鋳造工程、電解工程の安定化の向上を目的とする。
【０００８】
【課題を解決するための手段】
上記課題を解決するため、本発明は、銅電解用アノードの鋳造過程において、鋳型へ溶融銅を鋳込んだ後、アノード表面に冷却水をかけてアノード表面の冷却を行う前に、溶融銅の表面を加熱して所定の温度に保つことにより、溶融銅に含まれるガス及び水蒸気を除去した後、鋳型中のアノードに冷却水をかけて冷却し、アノード表面の膨れを防止することを特徴とする。
【０００９】
また、本発明は、銅電解用アノードの鋳造過程において、１１００℃乃至１１５０℃の温度の溶融銅を３０乃至１４０℃の温度の鋳型へ鋳込んだ後、アノード表面に冷却水をかけてアノード表面の冷却を行う前に、溶融銅の表面を加熱して１１００℃乃至１１５０℃の温度に保ち、溶融銅に含まれるガス及び水蒸気を抜いた後、アノード表面に冷却水をかけて、鋳型中のアノードを鋳型から剥ぎ取る時点におけるアノード表面を６５０℃乃至７５０℃の温度に冷却し、アノード表面を固形化し、アノード表面の膨れを防止することを特徴とする。
【００１０】
また、本発明は、銅電解用アノードの鋳造過程において、１１００℃を下まわる温度の溶融銅を１５０乃至２００℃の温度の鋳型へ鋳込んだ後、アノード表面に冷却水をかけてアノード表面の冷却を行う前に、溶融銅の表面を加熱して１１００℃を下まわる温度に保ち、溶融銅に含まれるガス及び水蒸気を抜いた後、アノード表面に冷却水をかけて、鋳型中のアノードを鋳型から剥ぎ取る時点におけるアノード表面を６５０℃乃至７５０℃の温度に冷却し、アノード表面を固形化し、アノード表面の膨れを防止することを特徴とする。
【００１１】
また、本発明は、銅電解用アノードの鋳造過程において、鋳型へ１１５０℃を下まわる温度の溶融銅を鋳込んだ後、溶融銅の表面を加熱して１５０乃至１８０秒間保温した後、アノードを鋳型から剥ぎ取る時点におけるアノード表面の温度が６５０乃至７００℃になるように鋳型中のアノードを冷却し、アノードの膨れの発生を防止することを特徴とする。
【００１２】
【発明の実施の形態】
以下、本発明の実施の形態を図面を用い実施例を参照して説明する。
実施例１
本発明の第１の実施形態を図１〜４を用いて説明する。図１に示されるように、本実施例に係る銅アノード鋳造装置は、ターンテーブル１と、該ターンテーブル１の上に載置された複数の鋳型２と、溜桶３と、計量樋４と、冷却水散布ノズル７ａ（ｎ１〜ｎ７），７ｂ（ｎ８〜ｎ13）（図４参照）と、冷却フード７ｃと、冷却漕１０と加熱装置であるプロパンガスバーナ８とアノード剥取手段である一次ピン押し上げ機９と、離型剤散布装置６を備えており、計量樋４から鋳型２に鋳込まれたアノード２ａを矢印の方向に移動させつつ、冷却、加熱、および剥取りを順次行うように構成されている。
【００１３】
銅アノード回転鋳造工程において、転炉から産出される粗銅を精製炉での精製処理を行った溶融粗銅は、流し樋および溜桶３を介して、一定量ずつ計量樋４に供給され、計量樋４から、一定量の溶融精製粗銅が、溶融銅鋳込み位置５において、ターンテーブル１上の鋳型２の中に注入される。
【００１４】
実施例１では、上記溜桶３，計量樋４を経て溶融銅鋳込み位置５において鋳型２へ注入される溶融粗銅の温度は１１００℃乃至１１５０℃であり、また、鋳造開始時の鋳型２の温度は、３０℃乃至１４０℃である。このような状態において、３６０〜４００kgの溶融粗銅が鋳型２に注入される。アノードの鋳造速度は、１００トン／時間であり、鋳造サイクルは、アノード１枚当たり２５〜２８秒である。
【００１５】
上記の鋳込みから、３０〜７０秒経過後に、図１に示すように、ターンテーブル１の溶融銅鋳込み位置５の近傍に設置された加熱装置であるプロパンガスバーナー８により鋳型２上の熔融銅の表面を加熱して、熔融銅表面の温度の制御、保温を行い、熔融銅表面の固化を和らげる。この後、鋳込みから１５０〜１８０秒後にアノード表面への冷却水散布を開始することで、アノード表面が固化する前に、熔融銅中のガス、水蒸気等を抜気、除去する。なお、上記加熱手段としては、プロパンガスバーナに限定されるものではない。
【００１６】
上記のガス、水蒸気等を抜気、除去後、アノード表面が固化し始めるが、その後、図１および図４に示すような複数の冷却ノズル７ａ（ｎ１〜ｎ７）および７ｂ（ｎ1〜ｎ13）を調整し、アノードがアノード剥ぎ取り位置、すなわち、一次ピン押し上げ機９の位置に達するまでアノード表面に冷却水を散布する。この実施例では溶融銅の鋳込みから１５０〜１８０秒後にアノード表面へ冷却水を散布し、一次ピン押し上げ機９でアノードを押し上げる時点においてアノードが６５０℃乃至７５０℃に冷却されるようにする。これによりガス、水蒸気が熔銅中から抜けた後で熔融銅の表面が固化することで、アノードの表面が膨れることを防止する。なお、図１においてｎ１〜ｎ13に対応する○と●は、冷却速度の関係でノズルの使用位置を例示したものであり、○が未使用、●は使用中の冷却水散布ノズルを示す。
【００１７】
上記実施例1のアノード鋳造装置を用いた場合、溶融銅温度、鋳型温度によって、熔融銅表面への保温時間およびアノード表面への冷却水散布開始時間は変化する。
【００１８】
実施例２
実施例２においては、鋳造終了間際に溶融銅の温度が下がる場合の対応を示す。上記実施例１におけるアノード鋳造装置を用い、同様なプロセスで溶融銅表面を保温した後、アノードの冷却を行う。実施例２では、鋳込み時の温度が１１００℃を下まわる熔融銅を温度が１５０乃至２００℃の鋳型２へ３６０乃至４００Kgを鋳込み、３０〜７０秒後に上記実施例１と同様に加熱装置８を用いて鋳型２の溶融銅の表面を加熱し、保温を行い、溶融銅表面の冷却固化を和らげる。上記の鋳込みから１５０〜１８０秒後に、鋳型２中のアノード２ａの表面へ冷却水の散布を開始する。以下のプロセスは、実施例１の場合と同様である。この方法により、熔融銅表面の冷却固化が早まる際に生じるアノード表面の膨れが無くなった。
【００１９】
【発明の効果】
以上説明したように、本発明の銅電解用アノードの冷却方法によれば、アノード表面の膨れの少ない形状の良好なアノードを鋳造することができ、アノード形状の品質が向上し、次工程である電解工程の安定化を図ることができる。
【図面の簡単な説明】
【図１】本発明に用いられるアノード鋳造装置における加熱手段と鋳型の冷却手段の設置位置を示す図である。
【図２】従来のアノード鋳造用鋳型搬送装置の全体構成図である。
【図３】（ａ）はアノード鋳造用の銅鋳型の平面図、（ｂ）はその側面図である。
【図４】アノード鋳造装置における鋳型の冷却手段の構成図である。
【図５】アノードの形状、寸法を示す図である。
【符号の説明】
１      ターンテーブル
２      鋳型
２ａ    アノード
２ｂ    アノード耳部
３      溜桶
４      計量樋
５      溶融銅鋳込み位置
６      離型剤散布装置
７      冷却手段
７ａ    下方側冷却水散布ノズル
７ｂ    上方側冷却水散布ノズル
７ｃ    冷却フード
８      プロパンガスバーナ（加熱装置）
９      一次ピン押し上げ機
９ａ    一次ピン押し上げ棒
１０    冷却漕
【図１】
0003932893.tif 000002
【図２】
0003932893.tif 000003
【図３】
0003932893.tif 000004
【図４】
0003932893.tif 000005
【図５】
0003932893.tif 000006